FR 2430968 A1 19800208 FR 7832175 A 19781107 La présente invention a trait à une colle résistante à i 'hu- mixité. De nombreuses colles ne conviennent pas dans les endroits humides ou d'autres décollent après un temps plus ou moins long dans un tel milieu. Le présent produit est étudié pour les collages en humidité On prend comme base un aluminate de calcium fondu pouvant faire prise avec l'eau. A cet aluminate, il est préférable d'ajou ter des silices (granulométrie de 300 mesh à 6 mesh ) ou toutes autres roches en poudre ou granulés, tels que le carbonate de calcium, des roches silicatées, du granite et toutes roches broyées. L'aluminate de calcium seul ou avec le silice ou autres roches, et avec de l'eau, donnera la dureté et un premier accrochage qui n'est pas suffisant. Afin de renforcer cet accrochage, on ajoute à ltamuminate e poudre un composé liquide aqueux de manière 1. à donner l'eau necessaire à lialuminate de calcium pour faire prise normale. Par suite, les produits collants en suspension ou en solution reviennent à leur état cohésif et forment ainsi avec l'aluminate, une colle très puissante et resistante à lthumidite. Les composés liquides peuvent être une solution ou une suspension aqueuse possédant des solvants ou non. Ces liquides peuvent être colorés ou parfumés par des composés appropriés tels que acetate de décahydrobeta naphtol (parfum) et aniline (colorant), etc..... Ils peuvent être choisis parmi les produits suivants, employés seuls ou en mélange entre eux Vinyl pyrrolidone Polymeres d'éther vinyliques Hydroxyl ethyl éther Chlorure de vinyl plastifié Ether polyvinyl éthylique Butyl poiyacrylate Ether isobutyl polyvinylique Polyvinyl Ethers acryliques Ethers acryliques copolymérises avec un composé du groupe carboxyle. Ether alkylphènol- polypropylène Glycol Copolymêres acryliques Ether de l'acide phtalique Polyi sobutylène Isobutylène Emulsions organiques de polymères acides ou neutralises avec NH3 Styrène butadiène Sodium carboxymèthylcellulose et tous polymères anioniques Ether de méthylcellulose du butylene glycol Propylène glycol Ether de méthylcellulose et autres plastifiants ou solvants ou épaississants Triethylène glycol éthylène glycol Diethylène glycol Pyridine Acétate de butyl glycol Hydroxyéthyl cellulose Méthanol, éthanol et tous autres produits organiques ou mi né- raux donnant les mêmes résultats. Le ou les produits ci-dessus sont mélangés avec de l'eau dans une proportion telle que lorsque la composition liquide est ajoutée à la composition poudre, la proportion d'eau variera entre 30% et 75% du poids total et sera de préférence aux environs de 50%, soit en quantite voulue pour effectuer la prise normale de l'aluminate de calcium. Exemple f - 1 Composition liquide (en suspension ou solution aqueuse) Parties 1750 eau 860 styrène butadiène 120 éther isobutylpolyvinylique 5 pyridine 3 colorant 5 emulsion de polymères neutralisée par NH3 7 di-ethylène glycol 3 hydroxyéthylcellulose Composition poudre 1250 silice ou autres roches en poudre 1250 aluminate de calcium On melange intimement la composition liquide avec la compo sition poudre afin de former un mortier que l'on emploie pour coller la céramique, le granite, les roches, le ciment, la brique, le styrofoam et toutes autres sortes de collage de même nature. Exemple 2 Parties 1,846 Eau 1,000 Butyîpolyacrylate 500 Ether polyvinyl méthylique 10 Méthyl benzyl alcool 8 Vinylpyrrolidone 2 Colorant 9 Ethylène glycol 4 Sodium carboxyméthylcellulose 6 Chlorure de vinyl plastifié à mélanger avec 2000 parties d'aluminate de calcium en poudre et avec 2000 parties de poudre et granulés de roches. En utilisant la colle selon le premier exemple, l'on a fait des tests de laboratoire et les resultats suivants ont été obtenus - Béton sur béton collé et maintenu dans l'eau bouillante pendant cinq heures et ensuite soumis à une charge d'arrachement de 405 lbs au pouce carré. Le bris a pris place dans le béton lui-même. - Béton sur tuile céramique collé et soumis à une charge d'arrachement de 68 lbs au pouce carré, le bris a eu lieu dans la tuile elle-meme. - Béton sur contreplaqué collé et soumis à une charge d'arrachement de 187 lbs au pouce carre. La brisure a eu lieu dans le contreplaqué. REVENDICATIONS 1. - Colle résistant à l'humidité formée par le mélange d'aluminate de calcium avec de l'eau et un produit collant soluble ou susceptible d'être en suspension dans l'eau, caractérisée par le fait que l'eau est en quantité voulue pour faire la prise normale de l'aluminate de calcium. 2. - Colle selon la revendication 1, caractérisée par le fait que le produit collant est choisi parmi le groupe qui consiste dans les élastomères, les résines vinyliques, acryliques et phenoliques, les derivés de la cellulose, les ethers et les diènes. 3. - Colle selon la revendication 2, caractérisée par le fait qu'elle contient de plus un solvant pour ledit produit collant. 4. - Colle selon la revendication 3, caractérisée par le fait que leditsolvant est choisi parmi le groupe qui consiste dans les alcools, les glycols et la pyridine. 5. - Colle selon la revendication 3, caractérisée par le fait qu'elle contient de plus un épaissisant. 6. - Colle selon la revendication 5, caractérisée par le fait que l'épaississant est choisi parmi les éthers et les esters de la cellulose. 7. - Colle selon la revendication 1, caractérisée par le fait que ledit produit collant est un mélange de styrène butadiène et d'éther isobutylpolyvinylique avec des solvants, un épaississant et une émulsion de polymeres neutralisés par NH3. 8. - Colle selon la revendication 1, caractérisée par le fait que ledit produit collant est un melange de butylpolyacrylate et d'éther polyvinyl méthylique, avec des solvants et un épaississant 9. - Colle selon l'une quelconque des revendications 1, 2 ou 3, caractérisée par le fait qu'elle contient de plus un aggrégat en poudre ou granulé en quantite environ égale à la quantité d'aluminate de calcium. 10. - Colle selon l'une quelconque des revendications 7 ou 8, caractérisée par le fait qu'elle contient de plus un aggrégat en poudre ou granule en quantité environ égale à la quantite d'aluminate de calcium.